КОМПОЗИЦИЯ ПОРОШКОВОГО ПОКРЫТИЯ, ПОДХОДЯЩАЯ ДЛЯ ТЕРМОЧУВСТВИТЕЛЬНЫХ СУБСТРАТОВ

1. Композиция порошкового покрытия, получаемая гомогенным смешением, по крайней мере, двух отдельно получаемых композиций порошкового покрытия, в виде основ порошкового покрытия, включающих
(А) по крайней мере, одну основу для порошкового покрытия, полученную из одной или более (мет)акриловой смолы, функционализированной глицидильными группами, одной или более дикарбоновой кислоты или их ангидридов, имеющих кислотное число в интервале более 400, в качестве отвердителя (кросс-линкер), вместе с, по крайней мере, одной добавкой покрытия и, при желании, пигментом и/или наполнителем,
(В) по крайней мере, одну основу для порошкового покрытия, полученную из одной или более (мет)акриловых смол, функционализированных глицидильными группами, одного или более отвердителей (кросс-линкер), имеющих кислотное число в интервале от 100 до 400, вместе с, по крайней мере, одной добавкой покрытия и, при желании, пигментом и/или наполнителем,
при смешении соотношение компонента (А) и компонента (В) составляет от 1:3 до 3:1, которое приведено в весовом соотношении.
2. Композиция по п.1, в которой (мет)акриловая смола, функционализированная глицидильными группами, в компоненте (А) и (В) имеет температуру стеклования в интервале от 30 до 80°С.
3. Композиция по пп.1 и 2, в которой отвердитель компонента (А) имеет кислотное число в интервале от 410 до 600, и число атомов углерода С в интервале от 4 до 20.
4. Композиция по пп.1-2, в которой отвердитель компонента (В) имеет кислотное число в интервале от 250 до 350.
5. Композиция по пп.1-2, в которой компонент (А), включают от 30 до 90 мас.% одну или более (мет)акриловую смолу, функционализированную глицидильными группами, от 1 до 30 мас.% одной или более дикарбоновых кислот или ее ангидрид, имеющих кислотное число в интервале более 400 в качестве отвердителя (кросс-линкер), от 0,1 до 10 мас.%, не менее, одной добавки покрытия и от 0 до 30 мас.% пигмента и/или наполнителя, мас.% по отношению к весу компонента (А).
6. Композиция по пп.1-2, в которой компонент (В) включает от 30 до 90 мас.% одну или более (мет)акриловую смолу, функционализированной глицидильными группами, от 1 до 30 мас.% одну или более отвердителей (кросс-линкер), имеющих кислотное число в интервале от 100 до 400, от 0,1 до 10 мас.%, не менее одной добавки покрытия и от 0 до 30 мас.% пигмента и/или наполнителя, мас.% по отношению к компоненту (В).
7. Получение композиции по пп.1-6, включающее стадии получения отдельно основы порошкового покрытия (А) и основы порошкового покрытия (В) и их последующее смешение.
8. Получение композиции по п.7, где компоненты (А) и (В) смешивают в соотношении от 1:2 до 2:1, где указано весовое соотношение.
9. Субстрат, на который нанесли покрытие при помощи композиции по пп.1-6 и отвердили.